INPI-France/Brevets-Francais-2024-Chunked huggingface dataset:
Pour ce faire, l'invention concerne un dispositif de panneau vitré pour bâtiment dont au moins la paroi extérieure présente une inclinaison par rapport au plan médian longitudinal dudit panneau. En premier lieu, cette inclinaison permet de ménager une cavité présentant une section convergente, ayant pour effet de guider vers un bord du panneau au moins les ondes acoustiques traversant la paroi extérieure, tout aussi bien que celles provenant de l'intérieur. De surcroît, ledit bord comprend une alvéole prévue communicante avec le volume interne de la cavité entre les parois extérieure et intérieure, ainsi que débouchant au niveau d'une ouverture vers l'extérieur. Cette alvéole ouverte permet de canaliser les ondes acoustiques, mais aussi de les atténuer au travers d'un absorbant phonique implanté au niveau de ladite alvéole.
De surcroît, afin de limiter la pénétration des ondes extérieures par l'alvéole ouverte et d'assurer la circulation vers l'extérieur des ondes canalisées par la cavité et atténuées lors de leur passage par l'alvéole, avantageusement, l'invention prévoit d'implanter des boucliers selon une implantation et une conception spécifique, rapportés sur l'extérieur et/ou l'intérieur de l'armature de fixation des parois extérieure et intérieure.
Ainsi, l'invention peut prévoir des boucliers phoniques, en partie extérieure en vis-à-vis de ladite ouverture de l'alvéole. De plus, l'implantation et la conception spécifiques de tels boucliers phoniques assurent, d'une part, une orientation des ondes acoustiques lors de leur expulsion depuis ladite alvéole et, d'autre part, une protection contre des ondes extérieures, pour éviter leur pénétration depuis l'extérieur vers l'intérieur de ladite alvéole. De surcroît, l'orientation et l'implantation des boucliers phoniques entre eux génère une zone de dépression, par rapport aux ondes incidentes extérieures, améliorant l'extraction des ondes acoustiques depuis l'alvéole et l'intérieur vers l'extérieur.
Ainsi, de façon alternative ou combinée, l'invention peut prévoir des boucliers thermiques, en partie intérieure en vis-à-vis de la partie inférieure de la paroi intérieure. De plus, l'implantation et la conception spécifiques de tels boucliers thermiques assurent une protection de l'air provenant de l'intérieur de la pièce vers la surface de déperdition de ladite paroi intérieure, impactant ainsi la remontée naturel du flux d'air le long de cette paroi intérieure.
La pureté de la zéolithe obtenue dépend fortement de la composition du gel de synthèse. Les zéolithes Y obtenues à partir de gels purement minéraux (pas de molécule organique) possèdent des rapports atomiques SiO 2 /Al 2 O 3 de réseau compris entre 3 et 6. L’augmentation du rapport SiO 2 /Al 2 O 3 dans le gel ne conduit pas à des solides plus riches en silicium et il est très difficile d’obtenir des zéolithes avec des rapports SiO 2 /Al 2 O 3 > 6. Ce rapport peut être augmenté légèrement en diminuant la teneur en NaOH du gel, mais cela se fait au détriment de la pureté, de la cristallinité et du temps de synthèse [H.J. Koroglu, A. Sarioglan, M. Tatlier, A. Erdem-Senatalar, O.T. Savasci, J. Cryst. Growth 241 (2002) 481]. Même lorsque le rapport SiO 2 /Al 2 O 3 de la zéolithe est égal à 6, il reste trop faible pour des applications catalytiques et des post-traitements sont nécessaires pour atteindre une valeur supérieure à 10. Parmi les plus utilisés, on peut citer les lavages en conditions acides ou les traitements à haute température en présence de vapeur d’eau (steaming) ou de SiCl 4 [W. Lutz, Adv. Mater. Sci. Eng. 2014 (2014) Article Number: 724248]. Ces traitements, même s’ils sont efficaces pour extraire une partie des atomes d’aluminium du réseau de la zéolithe, modifient significativement les propriétés structurales de la zéolithe. En particulier, les traitements en présence de vapeur d’eau dissolvent une partie du réseau de la zéolithe et conduisent à la formation de nombreux mésopores [D. Verboekend, G. Vile, J. Perez-Ramirez, Adv. Funct. Mater. 22 (2012) 916]. L’utilisation de SiCl 4 permet de mieux préserver l’intégrité de la structure mais génère quantité d’espèces aluminiques extra-réseau qu’il faut ensuite éliminer par un traitement acide [L. Kubelkova, L. Dudikova, Z. Bastl, G. Borbely, H.K. Beyer, J. Chem. Soc. Faraday Trans. 83 (1987) 511].
L’ajout de molécules organiques dans les gels de synthèse a permis d’augmenter de manière significative le rapport SiO 2 /Al 2 O 3 de réseau de nombreuses zéolithes. Les premiers essais datent des années 1960s et ont permis la découverte de nouvelles structures synthétiques riches en silicium. Ces molécules sont généralement protonées (par exemple des cations ammonium) et se substituent alors aux ions Na + pour contrebalancer les charges apportées par les atomes d’aluminium. Elles jouent également un rôle de gabarit en occupant la porosité de la structure. Ainsi l’utilisation de cations tétrapropylammonium (TPA + ) permet d’obtenir des zéolithes de structure MFI avec des rapports SiO 2 /Al 2 O 3 > 20, voire même des solides purement siliciques [R.J. Argauer, G.R. Landolt, G. R., Brevet US 3,702,886 (1972)]. De la même façon, la teneur en silicium dans le réseau de zéolithes de structure BEA (zéolithe Beta) [R.L. Wadlinger, G.T. Kerr, E.J. Rosinski, Brevet US 3,308,069 (1967)] ou zéolithes de structure SOD (sodalite) [C. Baerlocher, W.M. Meier, Helv. Chim. Acta 52 (1969) 1853] a pu être considérablement augmentée grâce à la présence de cations tétraéthylammonium (TEA + ) et tétraméthylammonium (TMA + ), respectivement.
En ce qui concerne les zéolithes de structure FAU, les premiers essais se sont focalisés sur l’utilisation de cations tétraméthylammonium (TMA + ) dont la taille est suffisamment petite pour occuper l’intérieur des cages sodalite [F.G. Dwyer, Brevet US 3,642,434 (1972)]. Néanmoins, le rapport SiO 2 /Al 2 O 3 des zéolithes Y obtenues ne dépassait pas 6, et l’élimination des molécules organiques par calcination nécessitait des températures élevées, ce qui conduisait à une perte notable de cristallinité.
Au milieu des années 70s, la Mobil Oil Corporation a breveté la zéolithe ZSM-20 dont la structure est apparentée à celle de la zéolithe Y [J. Ciric, Brevet US 3,972,983 (1976)]. Cette zéolithe, synthétisée en présence de cations tétraéthylammonium (TEA + ) possédait un rapport SiO 2 /Al 2 O 3 de réseau élevé, généralement supérieur à 8. Néanmoins, sa synthèse est très délicate et dépend fortement de la composition et de la température de cristallisation du gel. En particulier, la présence de cations TEA + dans le gel fait que la zéolithe Beta cristallise très souvent comme co-produit de la zéolithe ZSM-20. L’étude complète de sa structure a montré que la ZSM-20 est en fait un mélange de polymorphes cubique (zéolithe Y) et hexagonal (zéolithe EMC-2) [J. M. Newsam, M. M. J. Treacy, D. E. W. Vaughan, K. G. Strohmaier, W. J. Mortier, Chem. Commun. (1989) 493].
Plus tard, Vaughan et Strohmaier ont cherché à synthétiser des zéolithes de structure FAU en présence de cations ammonium suffisamment volumineux pour qu’ils n’entrent pas dans les cages sodalite mais soient localisés préférentiellement dans les supercages [D.E.W. Vaughan, K.G. Strohmaier, Brevet US 4,931,267 (1990)]. Leur but était non seulement d’essayer d’augmenter le rapport SiO 2 /Al 2 O 3 de la zéolithe mais également de faciliter l’élimination des molécules organiques en abaissant la température de calcination par rapport aux solides préparés en présence de cations TMA + . En particulier, l’utilisation des cations tétrapropylammonium (TPA+) a permis l’obtention d’une zéolithe de structure FAU dénommée ECR-32 avec un rapport SiO 2 /Al 2 O 3 de 11,6. La synthèse est simple mais elle nécessite la présence d’une solution de germes obtenus à partir d’un gel classique de zéolithe Y (gel purement inorganique sans cation ammonium). Des résultats similaires ont été obtenus en présence de cations tétrabutylammonium (TBA + ), mais avec des rapports SiO 2 /Al 2 O 3 légèrement inférieurs. Plus récemment, l’utilisation de plusieurs cations tétraalkylammonium (TEA + et TBA + ) a permis d’obtenir des zéolithes Y avec des rapports SiO 2 /Al 2 O 3 jusqu’à environ 20 mais les spectres RMN du silicium-29 montraient clairement la présence de silice amorphe dans les solides [Y. Wenku, Z. Kake, M. Zhenrui, W. Jia, Y. Jihong, X. Ruren, Brevet CN 110963502 A, 2020]. Une étude tout à fait similaire à celle réalisée par Vaughan et Strohmaier combinant l’utilisation de cations tétrapropylammonium et tétrabutylammonium associée à de faibles teneurs en NaOH a permis d’obtenir des zéolithes Y avec des rapports SiO 2 /Al 2 O 3 jusqu’à 15,6 [D. Zhu, L. Wang, D. Fan, N. Yan, S. Huang, S. Xu, P. Guo, M. Yang, J. Zhang, P. Tian, Z. Liu, Adv. Mater. 32 (2020) 2000272]. La cristallisation s’effectue en rotation à 120°C pendant 4-5 jours, les zéolithes obtenues se présentant sous forme de nanocristaux d’environ 100-200 nm.
D’autres études ont été faites en présence de différentes molécules comme la triéthanolamine [C. Berger, R. Gläser, R. A. Rakoczy, J. Weitkamp, Microporous and Mesoporous Materials 83 (2005) 333], l’iodure de N-méthylpyridinium [L. Zhu, L. Ren, S. Zeng, C. Yang, H. Zhang, X. Meng, M. Rigutto, A. van der Made, F.-S. Xiao, Chem. Commun. 49 (2013) 10495], le bromure de 1-ethyl-3-methylimidazolium [D. Yuan, D. He, S. Xu, Z. Song, M. Zhang, Y. Wei, Y. He, S. Xu, Z. Liu, Y. Xu, Microporous Mesoporous Mater. 204 (2015) 1] ou l’inositol [B. De Witte, J. Patarin, D. Le Nouen, L. Delmotte, J. L. Guth, T. Cholley, Microporous Mesoporous Mater. 23 (1998) 11] mais les rapports SiO 2 /Al 2 O 3 des zéolithes obtenues ne dépassent jamais 8.
Plus récemment, He et coll. ont repris et optimisé les conditions de synthèse de la ZSM-20 avec des cations TEA + et ont réussi à obtenir une zéolithe de structure FAU sans polymorphe hexagonal avec un rapport SiO 2 /Al 2 O 3 de 7,76 [D. He, D. Yuan, Z. Song, Y. Tong, Y. Wu, S. Xu, Y. Xu, Z. Liu, Chem. Commun. 52 (2016) 12765].
Une avancée significative dans la synthèse des zéolithes Y à hauts rapports SiO 2 /Al 2 O 3 a été faite par Delprato en 1988 [F. Delprato, J.L. Guth, D. Anglerot, C. Zivkov, Brevet Fr 2,638,444 (1988)]. Les auteurs ont en effet utilisé différentes molécules cycliques comme agents structurants dont la taille est compatible avec celle des supercages de la structure FAU (environ 1,3 nm). Parmi ces molécules, les deux éthers 15-couronne-5 (1,4,7,10,13-pentaoxacyclopentadécane) et 18-couronne-6 (1,4,7,10,13,16-hexaoxacyclooctadécane) ont permis l’obtention des zéolithes Y et EMC-2 avec des rapports SiO 2 /Al 2 O 3 élevés, typiquement jusqu’à 10 pour la zéolithe Y [F. Delprato, L. Delmotte, J.L. Guth and L. Huve, Zeolites 10 (1990) 546]. Classiquement, la synthèse est effectuée à partir d’un gel de composition : 10 SiO 2 - AI 2 O 3 - y Na 2 O - z 15-couronne-5 – 140 H 2 O avec y = 2,1-2,4 et z = 0,5-0,7. Le gel est préparé en mélangeant une source de silice (Cecasol-40) à une solution aqueuse contenant de l’aluminate de sodium et de l’hydroxyde de sodium. La molécule organique est alors ajoutée en dernier dans le mélange réactionnel et la solution est soumise à un mûrissement de 24 heures à température ambiante. Le gel est ensuite placé dans un autoclave et cristallisé à 110-115°C pendant 4 à 6 jours. L’étape de mûrissement est essentielle pour l’obtention des zéolithes de structure FAU mais elle peut être raccourcie, voire évitée si des germes de zéolithe Y sont introduits dans le gel. Le rapport SiO 2 /Al 2 O 3 du gel est généralement égal à 10, ce qui conduit à des solides avec des rapports SiO 2 /Al 2 O 3 de réseau compris généralement entre 8 et 10. Le rapport SiO 2 /Al 2 O 3 de la zéolithe finale dépend essentiellement de l’alcalinité du gel : il augmente de 8,4 pour y = 2,4 à 10 pour y = 1,6. Néanmoins, l’alcalinité du gel influence également la cinétique de cristallisation de la zéolithe : le temps de cristallisation augmente considérablement lorsque la quantité de NaOH dans le gel diminue, typiquement de 6-7 jours pour y = 2,4 à plus de 50 jours pour y = 1,8. Ainsi, il semble très difficile d’obtenir des solides avec des rapports SiO 2 /Al 2 O 3 > 10 selon cette méthode de synthèse.
Description de l’invention De manière surprenante, le demandeur a mis au point un nouveau procédé de préparation d'une zéolithe de type structural FAU de haute pureté et cristallinité et présentant de préférence un rapport SiO 2 /Al 2 O 3 plus élevé que ceux obtenus dans l’art antérieur, par transformation par dissolution puis recristallisation sous conditions hydrothermales d’une zéolithe de type structural FAU de rapport SiO 2 /Al 2 O 3 particulier, compris entre 12 et 80, en présence d’un composé organique l'éther 15-couronne-5, appelé également 1,4,7,10,13-pentaoxacyclopentadécane, ou 15-crown-5 selon la terminologie anglosaxonne, ou l'éther 18-couronne-6, appelé également 1,4,7,10,13,16-hexaoxacyclooctadécane, ou 18-crown-6 selon la terminologie anglo-saxonne.
En particulier, le demandeur a découvert que les composés organiques éther 15-couronne-5 (1,4,7,10,13-pentaoxacyclopentadécane) ou éther 18-couronne-6 (1,4,7,10,13,16-hexaoxacyclooctadécane), mis en mélange, avec une zéolithe de type structural FAU ayant un rapport molaire SiO 2 (FAU) /Al 2 O 3 (FAU) compris entre 12 et 80, utilisée comme source de silicium et d’aluminium, en présence ou non, d’un apport supplémentaire, au sein dudit mélange, d’au moins une source d'au moins un élément tétravalent XO 2 , et/ou d’au moins une source d’au moins un élément trivalent Y 2 O 3 , conduit à la production d’un gel précurseur d'une zéolithe de type structural FAU, ledit gel présentant un rapport molaire de la quantité totale exprimée en oxydes d’éléments tétravalents sur la quantité totale exprimée en oxydes d’éléments trivalents compris entre 12 et 60, puis à la production d’une zéolithe de type structural FAU de haute pureté et cristallinité.
La zéolithe obtenue par le procédé selon l’invention présente également un rapport molaire de la quantité totale exprimée en oxydes d’éléments tétravalents sur la quantité totale exprimée en oxydes d’éléments trivalents plus élevé que les zéolithes obtenues dans l’art antérieur dans des procédés utilisant les mêmes structurants organiques et de préférence pouvant aller jusqu’à 25.
La quantité totale en oxydes d’élément tétravalent représente la somme de la teneur en SiO 2 provenant de la zéolithe FAU et de la teneur en XO 2 provenant de l’éventuelle source additionnelle d’un oxyde XO 2 , dans le cas où un ajout d’au moins une source additionnelle d’un oxyde XO 2 est réalisé. La, quantité totale en oxydes d’éléments trivalents représente la somme de la teneur en Al 2 O 3 provenant de la zéolithe FAU et de la teneur en Y 2 O 3 provenant de l’éventuelle source additionnelle d’un oxyde Y 2 O 3 , dans le cas où un ajout d’au moins une source additionnelle d’un oxyde Y 2 O 3 est réalisé.
Dans toute la suite du texte, on entend par zéolithe de haute pureté, selon la présente invention, une zéolithe dans laquelle toute autre phase cristallisée ou amorphe est généralement et très préférentiellement absente du solide cristallisé constitué de la zéolithe de type structural FAU obtenue à l'issue du procédé de préparation.
La présente invention a plus précisément pour objet un nouveau procédé de préparation d'une zéolithe de type structural FAU comprenant au moins les étapes suivantes :
i) le mélange en milieu aqueux, d’au moins un métal alcalin de valence n, n étant un entier égal à 1 ledit métal étant le sodium, d’au moins un composé organique R, R étant l'éther 15-couronne-5 ou l'éther 18-couronne-6, d'au moins une zéolithe de type structural FAU ayant un rapport molaire SiO 2 (FAU) /Al 2 O 3 (FAU) compris entre 12 et 80, en présence ou non, d’un apport supplémentaire, au sein dudit mélange, d’au moins une source d'au moins un élément tétravalent XO 2 , et/ou d’au moins une source d’au moins un élément trivalent Y 2 O 3 , ladite zéolithe et les éventuelles sources d'au moins un élément tétravalent XO 2 , et/ou d’au moins une source d’au moins un élément trivalent Y 2 O 3 étant ajoutées en dernier dans ledit mélange, le mélange présentant la composition molaire suivante:
[Tableau 7] Phase aqueuse Dose matière active dans le produit fini [C] PF (%) MOS microbiote Toutes Zones (moyenne) Sucrose Stearate 2 18,5 Glyceryl Stearate Citrate 2 4,2 Sodium Citrate 0,5 Xanthan Gum 0,2 Cellulose 0,5 Sodium Benzoate 0,5 12,7 Carnosine 0,5 Eau biodéfinie : qsp 100% -
[Tableau 8] Phase huileuse Cetearyl Alcohol 0,6 Olea europaea (olice) Fruit Oil 0,7 Tocopherol 0,04 Phospholipids 0,03 Glycine Soja (Soybean) Oil 0,5 Helianthus annuus (Sunflower) Seed Oil 0,3 Glycolipids 0,04
La composition topique écobiologique à effet hydratant est réalisée à partir des conservateurs et des émulsionnants ci-dessus, utilisés aux concentrations ci-dessus, respectant le microbiote (« MoS microbiote » supérieure à 1).
Cette composition est appliquée sur les zones de la peau à hydrater comme par exemple les mains, le visage, le corps, les bras, les jambes, les pieds, les phanères tels que les cheveux et les ongles.
Exemple 5 : Lotion aqueuse topique selon l’invention ayant un effet anti-ride, comprenant des conservateurs et des émulsionnants sélectionnés dans les exemples 1 et 2 respectivement
Les ingrédients sont identifiés selon la nomenclature INCI et les pourcentages sont donnés en poids/poids, dans le Tableau 9 suivant.
MOS microbiote Toutes Zones Eau biodéfinie : qsp 100% - Propanediol 0,5 29,3 Sodium Citrate 0,46 Sodium/Calcium/Potassium Chloride 0,25 Hydrolyzed Hyaluronic Acid 8,5 Sucrose Stearate 0,2 185 Citric Acid 0,07 Carnosine 2 Potassium Sorbate 0,1 10,0
La lotion aqueuse topique écobiologique à effet anti-ride est réalisée à partir des conservateurs et des émulsionnants ci-dessus, utilisés aux concentrations ci-dessus, respectant le microbiote (« MoS microbiote » largement supérieure à 1).
Cette composition est appliquée sur les zones de la peau nécessitant la réduction des signes de l’âge comme les rides par exemple, comme par exemple les mains, le visage, le corps, les bras, les jambes, les pieds.
Exemple 6 : méthodes de détermination de la CMI Pour déterminer la CMI d’un ingrédient, on teste des concentrations croissantes de cet ingrédient vis à vis d’une bactérie donnée. La CMI sera la première concentration de l’ingrédient qui aura diminuée la croissance de la bactérie.
6a. Méthode de dénombrement bactérien par mesure du dégagement de CO2
Les 3 souches bactériennes utilisées dans l’exemple 1 sont Staphylococcus epidermidis (ATCC 12228), Corynebacterium striatum ATCC BAA-1293 et Cutibacterium acnes ATCC 6919.
Chaque souche bactérienne est mise en culture dans une cellule de test (technologie BioLumix) à raison de 6 log10 dans du milieu tryptone sel, et est incubée en présence ou non des composés à tester pendant 48h à 30-37°C. Au cours de la phase d’incubation, les bactéries en présence dans le milieu de culture se multiplient et dégagent du CO2. Afin de pouvoir déterminer un dénombrement des bactéries, des courbes étalons ont dû être préalablement établies.
Les valeurs de CMI sont déterminées comme étant la première dose du composé testé qui induit une diminution de croissance bactérienne de 1 log10.
D’autres méthodes alternatives ont été évaluées pour les produits testés dans les exemples 1 et 2 et donnent des résultats similaires. Les autres méthodes employées sont présentées ci-dessous.
En effet, l'invention prend en considération la masse de l'air de la pièce, dépendant essentiellement de sa hauteur, qui induit une force horizontale depuis l'intérieur vers l'extérieur, cette force se situant essentiellement dans le tiers inférieur de ladite pièce, selon une transposition de la théorie de Coulomb de la pression active ou « pression des terres », souvent dénommé « triangle de Coulomb ». Cette force horizontale appliquée à la masse de l'air crée un flux horizontal en partie basse de la pièce, orienté vers le panneau vitré. Ainsi en position un bouclier thermique en partie inférieure et le long de la paroi intérieure, le flux d'air induit est détourné, limitant les déperditions thermiques au contact de ladite paroi intérieure. En outre, de tels boucliers thermiques permettent aussi de réorienter une partie des ondes sonores provenant de l'intérieur de la pièce.
Pour ce faire, selon l'invention, le dispositif de panneau vitré pour bâtiment comprend - au moins une paroi vitrée extérieure, - au moins une paroi vitrée intérieure, - une armature de fixation de ladite paroi vitrée extérieure et de ladite paroi vitrée intérieure avec une structure dudit bâtiment, ladite armature de fixation ménageant une cavité entre ladite paroi vitrée extérieure et ladite paroi vitrée intérieure, - au moins ladite paroi vitrée extérieure étant inclinée par rapport à un plan médian longitudinal dudit panneau, - ladite cavité étant orientée de façon convergente vers un bord dudit panneau, - au moins une alvéole communicant avec ladite cavité au niveau dudit bord et débouchant au niveau d'une ouverture vers la paroi extérieure, ladite alvéole étant pourvue au moins d'une isolation acoustique. Le dispositif se caractérise en ce qu'il comprend : - au moins un bouclier phonique et/ou thermique, - ledit au moins un bouclier étant implanté en partie supérieure et/ou inférieure de ladite armature, - ledit au moins un bouclier étant orienté vers le centre dudit dispositif, selon une pente s'évasant par rapport audit plan médian longitudinal dudit panneau.
Selon des caractéristiques additionnelles, non limitatives, ladite cavité peut être orientée de façon convergente vers le bord supérieur dudit panneau.
Selon un mode de réalisation, ledit au moins un bouclier comprend un profilé avec une section évasée depuis une extrémité de fixation avec ladite armature, vers avec une extrémité distale.
Ladite extrémité distale peut comprendre un chant concave.
Le dispositif peut comprendre un bouclier phonique implanté extérieurement et en partie supérieure de ladite armature, ladite extrémité de fixation étant montée sur ladite armature, au-dessus de l'ouverture de l'alvéole, ledit bouclier phonique étant orienté vers le bas, en recouvrement de ladite ouverture.
Ledit bouclier phonique peut aussi comprendre un diffuseur, ledit diffuseur étant monté sur ladite armature, au-dessous de l'ouverture de ladite alvéole, ledit diffuseur étant orienté vers l'extrémité distale dudit bouclier phonique.
Le dispositif peut comprendre un bouclier thermique étant implanté intérieurement et en partie inférieure de ladite armature.
Ladite paroi vitrée intérieure peut être verticale ou inclinée par rapport au plan médian longitudinal.
Ladite ouverture de l'alvéole peut être refermée par une surface de déperdition.
Brève description des figures D'autres caractéristiques et avantages de l'invention ressortiront de la description détaillée qui va suivre des modes de réalisation non limitatifs de l'invention, en référence aux figures annexées, dans lesquelles :
représente schématiquement une vue en perspective d'un mode de réalisation d'un dispositif de panneau vitré, implanté au niveau d'une façade d'un bâtiment, montrant notamment une paroi intérieure et une paroi extérieure inclinée par rapport à ladite paroi intérieure ;
représente schématiquement une vue selon une coupe verticale d'un autre mode de réalisation d'un panneau vitré, montrant notamment deux paroi extérieures superposées et deux parois intérieures superposées, seule la paroi extérieure inférieure étant inclinée ;
représente schématiquement une vue selon une coupe verticale d'un détail supérieur d'un mode de réalisation d'un panneau vitré, montrant notamment, pour une paroi vitrée extérieure inclinée, l'extrémité convergente de la cavité débouchant au sein de l'alvéole, ainsi qu'un bouclier phonique en recouvrement partiel de l'ouverture de l'alvéole ;
représente schématiquement une vue similaire à la d'un autre mode de réalisation d'un panneau vitré, montrant notamment une alvéole selon une autre inclinaison de la paroi vitrée extérieure par rapport à ladite paroi vitrée intérieure ;
représente schématiquement une vue similaire à la d'un autre mode de réalisation d'un panneau vitré, montrant notamment un bouclier comprenant un déflecteur ;